(57)【要約】【課題】  製造コストを抑え、開封に伴う帯電によるごみの付着を抑え、開封が容易で、作業性が良い包装体の提供。【解決手段】  中空円筒状の巻き芯に巻かれたロール状非銀塩印刷版材料と、該巻き芯の両端に取り付けた、該ロール状非銀塩印刷版材料の外周より突出するフランジ部材と、前記ロール状非銀塩印刷版材料の周面と該フランジ部材の側面を被覆する防塵・防水性包装材料とを有するロール状非銀塩印刷版材料包装体において、該防塵・防水性包装材料は前記ロール状非銀塩印刷版材料の幅より広く、前記ロール状非銀塩印刷版材料の先端に接合され、剥離帯電圧が０±２ｋＶの範囲で遮光性物質を有していないことを特徴とするロール状非銀塩印刷版材料包装体。【選択図】        図１
2005343127.tif 000002
【特許請求の範囲】
【請求項１】
中空円筒状の巻き芯に巻かれたロール状非銀塩印刷版材料と、
該巻き芯の両端に取り付けた、該ロール状非銀塩印刷版材料の外周より突出するフランジ部材と、
前記ロール状非銀塩印刷版材料の周面と該フランジ部材の側面を被覆する防塵・防水性包装材料とを有するロール状非銀塩印刷版材料包装体において、
該防塵・防水性包装材料は前記ロール状非銀塩印刷版材料の幅より広く、前記ロール状非銀塩印刷版材料の先端に接合され、剥離帯電圧が０±２ｋＶの範囲で遮光性物質を有していないことを特徴とするロール状非銀塩印刷版材料包装体。
【請求項２】
前記防塵・防水性包装材料は、ロール状非銀塩印刷版材料の周面に少なくとも２回は巻き回し、該防塵・防水性包装材料の先端は該周面に固定部材で固定され、両端部はフランジ部材の周縁部を被覆していることを特徴とする請求項１に記載のロール状非銀塩印刷版材料包装体。
【請求項３】
前記防塵・防水性包装材料は、ロール状非銀塩印刷版材料の周面に少なくとも２回は巻き回し、該防塵・防水性包装材料の先端は該周面に固定部材で固定され、両端部はフランジ部材の巻き芯との嵌入部に押し込み、該フランジ部材の側面全面を被覆していることを特徴とする請求項１に記載のロール状非銀塩印刷版材料包装体。
【請求項４】
前記フランジ部材は、剥離帯電圧が０±２ｋＶの範囲であることを特徴とする請求項１〜３の何れか１項に記載のロール状非銀塩印刷版材料包装体。
【請求項５】
中空円筒状の巻き芯に巻かれたロール状非銀塩印刷版材料と、
前記ロール状非銀塩印刷版材料の周面と側面を被覆する防塵・防水性包装材料と
前記巻き芯の両端中空内部に嵌入された巻芯保護部材とを有するロール状非銀塩印刷版材料包装体において、
該防塵・防水性包装材料は前記ロール状非銀塩印刷版材料の幅より広く、剥離帯電圧が０±２ｋＶの範囲で遮光性物質を有していないことを特徴とするロール状非銀塩印刷版材料包装体。
【請求項６】
前記防塵・防水性包装材料は、ロール状非銀塩印刷版材料の周面に少なくとも２回は巻き回し、該防塵・防水性包装材料の先端は該周面に固定部材で固定され、両端部は巻き芯の中空部に押し込み、該ロール状非銀塩印刷版材料の側面全面を被覆していることを特徴とする請求項５に記載のロール状非銀塩印刷版材料包装体。
【請求項７】
前記ロール状非銀塩印刷版材料は、プラスチックフィルム基材上に親水性層及び画像形成層をこの順に有し、少なくとも一方の層に近赤外線を熱に変換する光熱変換材料を含有する機上現像型印刷版材料であることを特徴とする請求項１〜６の何れか１項に記載のロール状非銀塩印刷版材料包装体。
【発明の詳細な説明】
【技術分野】
【０００１】
本発明は、ロール状非銀塩印刷版材料包装体に関し、更に詳しくは、開封時に帯電に伴う異物付着を防止したロール状非銀塩印刷版材料包装体に関するものである。
【背景技術】
【０００２】
印刷データのデジタル化に伴い、画像データを直接印刷版に記録するＣＴＰが普及してきた。ＣＴＰ（コンピューター・トゥー・プレート）に使用される印刷版材料は、従来のＰＳ版と同様にアルミ基材を使用するメタルタイプとフィルム基材上に印刷版としての機能層を設けたフレキシブルタイプがある。近年、商業印刷においては印刷の多品種少部数化傾向が進み、市場では高品質で低価格な印刷版材料への要望が強くなっている。
【０００３】
従来のフレキシブルタイプの印刷版材料は、例えば特開平５−６６５６４号に開示されるようなフィルム基材上に銀塩拡散転写方式の感光層を設けたもの、あるいは特開平８−５０７７２７号、同６−１８６７５０号、同６−１９９０６４号、同７−３１４９３４号、同１０−５８６３６号、同１０−２４４７７３号に開示されるようなフィルム基材上に親水性層と親油性層とをいずれかの層を表層として積層し、表層をレーザー露光でアブレーションさせて印刷版を形成するように構成されたもの、あるいは特開２００１−９６７１０に開示されるようなフィルム基材上に親水性層と熱溶融性画像形成層を設け、レーザー露光により親水性層あるいは画像形成層を画像様に発熱させることで画像形成層を親水性層上に溶融固着させるものが挙げられる。
【０００４】
銀塩拡散転写方式は、露光後に湿式の現像と乾燥の工程が必要であり、画像形成工程での寸法精度が十分得られないため、高品質の印刷には適していない。
【０００５】
アブレーション方式は現像処理を必要としないが、表層のアブレーションにより画像を形成するためドット形状が不安定になりやすい。又、アブレーションした表層の飛散物による材料表面や露光装置内部の汚染が発生することがある。
【０００６】
レーザー光を熱に変換し熱溶融画像を親水性層上に形成する方式は鮮鋭なドット形状が得られ、高精細な画像形成に適している。又この方式の中には、画像書き込み後の印刷版をオフセット印刷機で印刷することにより湿し水で非画像部の画像形成層のみを膨潤溶解して印刷初期の印刷紙（損紙）上に転写除去する所謂印刷機上現像ができるものがあり、この場合は露光後の現像プロセスが不要であるため、品質安定性、環境適性にも優れている。
【０００７】
ＣＴＰの場合、生産効率を高めるために版の出力装置を連続自動運転することが一般的である。フィルム基材を使用した平版印刷版材料は、一般的に広幅帯状平版印刷版材料を中空円筒状の巻き芯に巻設したロール状印刷版材料を出力装置内に供給し、出力装置内で所定サイズに自動断裁して使用されている。
【０００８】
ロール状印刷版材料を出力装置に装着する場合、取り扱い易さ、装着位置精度、品質安定性の観点から、ロール状印刷版材料をマガジンに装填したものを出力装置に装着することが一般的である。
【０００９】
従来、ハロゲン化銀を用いたロール状印刷版材料の場合、撮影装置への装填を容易にするため、中空円筒状の巻き芯に巻設したロール状印刷版材料の両端にロール状印刷版材料の径よりも大きな遮光性フランジを取り付け、ロール状印刷版材料の先端に取り付けたロール状印刷版材料の幅より広い遮光性リーダによりこのロール状印刷版材料の周面と遮光性フランジを被覆したロール状印刷版材料包装体が知られている（例えば、特許文献１を参照。）。
【００１０】
しかしながら特許文献１に記載のハロゲン化銀を用いたロール状印刷版材料包装体の技術をロール状非銀塩印刷版材料包装体に適用した場合、問題点としては以下の事項が挙げられる。
例えば、１）ロール状非銀塩印刷版材料は、可視光線に対して感光性を有していないため、ロール状銀塩印刷版材料に必要とする遮光性リーダは必要としないため製造コストを高くする要因となる。
【００１１】
２）ロール状非銀塩印刷版材料包装体で遮光性リーダに帯電防止剤が入っていない場合は、遮光性リーダをほぐしてゆく時に剥離帯電によるゴミが印刷版面に付着して画像欠陥となる。
【００１２】
これらの対策として、透明なポリエチレン製の袋に入れたロール状非銀塩印刷版材料包装体が知られている（例えば、特許文献２を参照。）。
【００１３】
しかしながら特許文献２に記載技術は、確かに透明なポリエチレン製の袋を使用することで製造コストを低く抑える効果はあるが次の問題点を有している。
【００１４】
例えば、１）袋からロール状非銀塩印刷版材料を取り出す時、袋とロール状非銀塩印刷版材料と表面とが接触することで摩擦による帯電が生じ、外気中のゴミがロール状非銀塩印刷版材料の表面に付着し易くなり、露光機による露光時にゴミが付着した箇所が露光不良となり画像欠陥を生じ故障の原因になりやすい。
【００１５】
２）ロール状非銀塩印刷版材料が１ｍ前後の広幅の場合、袋からロール状非銀塩印刷版材料を取り出すとき、ロール状非銀塩印刷版材料の表面に擦り傷の発生を避けるためロール状非銀塩印刷版材料を立てた状態で取り出さなければならないため、作業性が著しく低下し、立てたロール状非銀塩印刷版材料が倒れる危険もある。
【００１６】
３）ロール状非銀塩印刷版材料を袋から取り出す代わりに、袋をカッターで切り裂くことも可能であるが、切り裂くときにロール状非銀塩印刷版材料の表面に傷を付けてしまう危険があるため、袋の開封に注意と時間を要し、作業性が劣る。
【００１７】
これらの状況から、製造コストを抑え、開封に伴う帯電によるごみの付着を抑え、開封が容易で、作業性が良いロール状非銀塩印刷版材料包装体（以下、単に包装体とも言う）の開発が望まれている。
【特許文献１】特開平８−６２７８３号公報
【特許文献２】実開平４−８５４３８号公報
【発明の開示】
【発明が解決しようとする課題】
【００１８】
本発明は上記状況に鑑みなされたものであり、その目的は、製造コストを抑え、開封に伴う帯電によるごみの付着を抑え、開封が容易で、作業性が良い包装体を提供することである。
【課題を解決するための手段】
【００１９】
本発明の上記目的は、下記の構成により達成された。
【００２０】
（請求項１）
中空円筒状の巻き芯に巻かれたロール状非銀塩印刷版材料と、
該巻き芯の両端に取り付けた、該ロール状非銀塩印刷版材料の外周より突出するフランジ部材と、
前記ロール状非銀塩印刷版材料の周面と該フランジ部材の側面を被覆する防塵・防水性包装材料とを有するロール状非銀塩印刷版材料包装体において、
該防塵・防水性包装材料は前記ロール状非銀塩印刷版材料の幅より広く、前記ロール状非銀塩印刷版材料の先端に接合され、剥離帯電圧が０±２ｋＶの範囲で遮光性物質を有していないことを特徴とするロール状非銀塩印刷版材料包装体。
【００２１】
（請求項２）
前記防塵・防水性包装材料は、ロール状非銀塩印刷版材料の周面に少なくとも２回は巻き回し、該防塵・防水性包装材料の先端は該周面に固定部材で固定され、両端部はフランジ部材の周縁部を被覆していることを特徴とする請求項１に記載のロール状非銀塩印刷版材料包装体。
【００２２】
（請求項３）
前記防塵・防水性包装材料は、ロール状非銀塩印刷版材料の周面に少なくとも２回は巻き回し、該防塵・防水性包装材料の先端は該周面に固定部材で固定され、両端部はフランジ部材の巻き芯との嵌入部に押し込み、該フランジ部材の側面全面を被覆していることを特徴とする請求項１に記載のロール状非銀塩印刷版材料包装体。
【００２３】
（請求項４）
前記フランジ部材は、剥離帯電圧が０±２ｋＶの範囲であることを特徴とする請求項１〜３の何れか１項に記載のロール状非銀塩印刷版材料包装体。
【００２４】
（請求項５）
中空円筒状の巻き芯に巻かれたロール状非銀塩印刷版材料と、
前記ロール状非銀塩印刷版材料の周面と側面を被覆する防塵・防水性包装材料と
前記巻き芯の両端中空内部に嵌入された巻芯保護部材とを有するロール状非銀塩印刷版材料包装体において、
該防塵・防水性包装材料は前記ロール状非銀塩印刷版材料の幅より広く、剥離帯電圧が０±２ｋＶの範囲で遮光性物質を有していないことを特徴とするロール状非銀塩印刷版材料包装体。
【００２５】
（請求項６）
前記防塵・防水性包装材料は、ロール状非銀塩印刷版材料の周面に少なくとも２回は巻き回し、該防塵・防水性包装材料の先端は該周面に固定部材で固定され、両端部は巻き芯の中空部に押し込み、該ロール状非銀塩印刷版材料の側面全面を被覆していることを特徴とする請求項５に記載のロール状非銀塩印刷版材料包装体。
【００２６】
（請求項７）
前記ロール状非銀塩印刷版材料は、プラスチックフィルム基材上に親水性層及び画像形成層をこの順に有し、少なくとも一方の層に近赤外線を熱に変換する光熱変換材料を含有する機上現像型印刷版材料であることを特徴とする請求項１〜６の何れか１項に記載のロール状非銀塩印刷版材料包装体。
【発明の効果】
【００２７】
製造コストを抑え、開封に伴う帯電によるごみの付着を抑え、開封が容易で、作業性が良い包装体を提供することが出来、画像欠陥がない高品質の印刷版の提供が可能となり、合わせて作業効率が向上した。
【発明を実施するための最良の形態】
【００２８】
本発明に係る実施の形態を図１〜図２を参照しながら説明するが、本発明はこれに限定されるものではない。
【００２９】
図１は包装体の一例の概略分解斜視図である。
【００３０】
図中、１ａは包装体を示す。包装体１ａは中空円筒状の巻き芯３に巻設されたロール状非銀塩印刷版材料（以下、単に印刷版材料とも言う）２の周面と印刷版材料の側面を被覆する印刷版材料２よりも幅が広い防塵・防水性包装材料（以下、単に包装材料とも言う）５と、中空円筒状巻き芯の両側の中空部３０１に取り付けられた支持部材４ａ（４ｂ）を有している。４ａ２（４ｂ２）は基材４ａ１（４ｂ１）の表面４ａ１１（４ｂ１１）に一体に配設された嵌入部を示す。嵌入部４ａ２（４ｂ２）を巻き芯の中空部３０１に嵌入することで支持部材４ａ（４ｂ）の取り付けが可能となっている。包装材料５の両端部は巻き芯３の中空部３０１に押し込まれ印刷版材料２の側面を被覆する様になっている。
２０１は印刷版材料２の尾端部を示し、２０２は尾端部２０１を印刷版材料２の周面に固定するテープを示す。６は包装材料５の終端部を止める固定部材を示す。
【００３１】
印刷版材料２の周面と側面とを包装材料で被覆した後、支持部材４ａ（４ｂ）を取り付け、ダンボール箱（収納箱）に収納することで印刷版材料２を中空に保持することが出来、輸送で印刷版材料２の周面に傷が付くのを防止している。使用に際しては、包装材料５を巻きほどくことで印刷版材料２を容易に取り出すことが可能となっている。
【００３２】
図２は包装体の他の一例の概略分解斜視図である。
【００３３】
図中、１ｂは包装体を示す。包装体１ｂは中空円筒状の巻き芯７に巻設された印刷版材料２と、中空円筒状の巻き芯７の両端側の中空部７０１に取り付けられた一対のフランジ部材８ａ（８ｂ）と、印刷版材料２の終端に接合テープ１０により接合され印刷版材料２の外周面とフランジ部材８ａ（８ｂ）の周縁部を被覆する印刷版材料２よりも幅が広い帯状の包装材料９と、印刷版材料２の外周面とフランジ部材８ａ（８ｂ）のフランジ８ａ１（８ｂ１）の周縁部を被覆した包装材料９の終端を止める固定部材１１とを有している。８ａ２は巻き芯７の中空部７０１に嵌入する中空円筒状の嵌入部を示し、８ｂ２は中空部を示す。フランジ部材８ａ（８ｂ）は同じ構造、形状をし、印刷版材料２の径よりも大きくなっている。包装材料９はリーダーとしての機能も有し、包装体を露光機に装填するときは、専用のカセットに包装材料９の先端部をカセットの引き出し口からでる状態にして収納し、包装材料９を巻き取ることで印刷版材料２をカセットの引き出し口から出すことが可能となっている。本図に示す形態にすることで印刷版材料２を中空に保持することが出来、印刷版材料２の周面に傷が付くのを防止している。
【００３４】
本図で示される包装体の製造方法の一例としては、中空円筒状の巻き芯７に巻かれた印刷版材料２の巻き芯７の両端の中空部に、一対のフランジ部材８ａ（８ｂ）の中空円筒状の嵌入部８ａ２を嵌入し取り付けた後、刷版材料２の終端に刷版材料２より幅の広い包装材料９を接合し、刷版材料２の外周面に巻き回しながら、一対のフランジ部材８ａ（８ｂ）のフランジ８ａ１（８ｂ１）の周縁部を被覆する方法が挙げられる。
【００３５】
次に本発明に係る包装材料に付き説明する。包装材料の剥離帯電圧は０±２ｋＶの範囲である。剥離帯電圧が±２ｋＶを越える場合、包装体から印刷版材料を取り出す時、包装材料と印刷版材料との接触に伴い発生する剥離帯電により、印刷版材料が帯電し表面にゴミ、ホコリ等の異物が付着し故障の原因となるため好ましくない。本発明に係わる包装材料の剥離帯電圧を０±２ｋＶの範囲とするには帯電防止剤を使用することで可能である。
【００３６】
次に本発明の包装材料に使用される帯電防止剤に付き述べる。本発明に使用される帯電防止剤としては特に限定は無く、公知の帯電防止剤が使用出来、又帯電防止方法としても公知の表面処理、練り込み方式でも使用出来るが長期の効果を持続出来ることから練り込み方式が好ましい。使用される帯電防止剤としてはプラスチックエイジ１９９７年４月１１３〜１１９頁、特開平６−１９０５４号に記載されている如き物が挙げられる。
練り込み方式に用いられる帯電防止剤の例を以下に示す。
【００３７】
１．ノニオン系（＝非イオン系）
（１）  アルキルアミン誘導体：Ｔ−Ｂ１０３（松本油脂）、Ｔ−Ｂ１０４（松本油脂）アルキルアミド型ポリオキシエチレンアルキルアミン：アーモスタット３１０（ライオン油脂）、３級アミン（ラウリルアミン）：アーモスタット４００（ライオン油脂）、Ｎ，Ｎ−ｂｉｓ（２−ｈｙｄｒｏｘｙｅｔｈｙｌ  ｃｏｃｏａｍｉｎｅ）：アーモスタット４１０（ライオン油脂）、３級アミン：ＡＮＴＩＳＴＡＴＩＣ  ２７３Ｃ、２７３、２７３Ｅ（Ｆｉｎｅ  Ｏｒｇ．Ｃｈｅｍ）、Ｎ−ｈｙｄｒｏｘｙｏｃｔａｄｅｃｙｌ−ｄｉ−ｅｔｈａｎｏｌ−ａｍｉｎｅ：（Ｎａｔｉｏｎａｌ  Ｄｉｓｔ．）
（２）  脂肪酸アマイド誘導体：ＴＢ−１１５（松本油脂）、エレガンＰ１００（日本油脂）、エリークＳＭ−２（吉村油化学）、シュウ酸−Ｎ，Ｎ′−ジステアリルアミドブチルエステル：ヘキストポリオキシエチレンアルキルアミド
（３）  エーテル型ポリオキシエチレンアルキルエーテルＲＯ（ＣＨ2ＣＨ2Ｏ）ｎＨポリオキシエチレンアルキルフェニルエーテル特殊非イオン型：レジスタット１０４、ＰＥ１００、１１６〜１１８（第一工業製薬）、レジスタットＰＥ１３２、１３９（第一工業製薬）、エレガンＥ１１５、ケミスタット１００５（日本油脂）、エリークＢＭ−１（吉村油化学）、エレクトロストリッパーＴＳ、ＴＳ２、ＴＳ３、ＴＳ５、ＥＡ、ＥＡ２、ＥＡ３（花王石鹸）
（４）  多価アルコールエステル型グリセリン脂肪酸エステル：モノグリ（（日本樟脳）、ＴＢ−１２３（松本油脂）、レジスタット１１３（第一工業製薬）、ソルビタン脂肪酸エステル特殊エステル：エリークＢＳ−１（吉村油化学）、１−ヒドロキシエチル−２−ドデシルグリオキサゾリン（ブリティシュ・セロファン）
２．アニオン系
（１）  スルホン酸類アルキルスルホネートＲＳＯ3ＮａアルキルベンゼンスルホネートアルキルサルフェートＲＯＳＯ3Ｎａ
（２）  リン酸エステル型アルキルホスフェート
３．カチオン系
（１）  アミド型カチオン：レジスタットＰＥ３００、４０１、４０２、４０６、４１１（第一工業製薬）
（２）  四級アンモニウム塩第４級アンモニウムクロライド第４級アンモニウムサルフェート第４級アンモニウムナイトレートカチミンＣＳＭ−９（吉村油化学）、ＣＡＴＡＮＡＣ６０９（アメリカン・シアナミド）、デノン３１４Ｃ（丸菱油化）、アーモスタット３００（ライオン油脂）、１００Ｖ（アーマー）、エレクトロストリッパーＥＳ（花王石鹸）、ケミスタット２００９Ａ（日本油脂）
４．両性イオン系
（１）  アルキルペタイン型
（２）  イミダゾリン型：レオスタット５３、５３２（ライオン油脂）、ＡＭＳ５３（ライオン油脂）、ＡＭＳ３０３、３１３（ライオン油脂）
（３）  アルキルイミダゾリン型：金属塩ＡＭＳ５７６（ライオン油脂）、レオスタット８２６、９２３（ライオン油脂）
（４）  アルキルアラニン型
５．導電性樹脂ポリビニルベンジル型カチオンポリアクリル酸型カチオン
６．その他：レジスタット２０４、２０５（第一工業製薬）、エレガン２Ｅ、１００Ｅ（日本油脂）、ケミスタット１００２、１００３、２０１０（日本油脂）、エリーク５１（吉村油化学）、ＡＬＲＯＭＩＮＥ  ＲＶ−１００（ガイギー）
以上帯電防止剤の中では非イオン（ノニオン）系帯電防止剤が好ましい。帯電防止剤について具体的に説明する。内部用帯電防止剤としては非イオン系、アニオン系、両性イオン系のいずれを用いても良い。具体的には、非イオン系としては高級アルコールのエチレンオキサイド付加体、アルキルフェノールのエチレンオキサイド付加体、エステル類（たとえば高級脂肪酸と多価アルコールのエステル、高級脂肪酸のポリエチレン−グリコールエステル等）、ポリエーテル類、アミド類（たとえば高級脂肪酸アミド、ジアルキルアミド、高級脂肪酸アミドのエチレンオキサイド付加体等）が効果的である。
【００３８】
アニオン系としては、アルキルアリルホスホン酸、アジピン酸、グルタミン酸、アルキルスルホン酸塩類、アルキルサルフェート、ポリオキシエチレンアルキルホスフェート、脂肪酸塩、アルキルベンゼンスルホン酸塩類、アルキルナフタレンスルホン酸塩、およびソジウムジアルキルスルホサクシネートが効果的である。
【００３９】
カチオン系については、アミン類（たとえばアルキルアミンのリン酸塩、シッフ塩基、アミドアミン、ポリエチレンイミン、アミドアミンと金属塩の複合体、アミノ酸のアルキルエステル等）、イミダゾリン類、アミンエチレンオキサイド付加体、第４級アンモニウム塩などが良い。
【００４０】
両イオン性系については、Ｎ−アシルザルコシネート、アミノカルボン酸誘導体類、アラニン型金属塩、イミダゾリン型金属塩、カルボン酸型金属塩、ジカルボン酸型金属塩、ジアミン型金属塩、酸化エチレン基を有する金属塩等が良い。
上記の範疇に入らない物質として、無機電解質、金属粉末、金属酸化物、カオリン、ケイ酸塩、炭素粉末、炭素繊維も本発明の効果がある。また、グラフト重合およびポリマーブレンド等も効果的である。
【００４１】
次に外部用帯電防止剤として用いられる代表例をあげると、非イオン系では多価アルコール類（たとえばグリセリン、ソルビット、ポリエチレングリコール、ポリエチレンオキサイド等）、多価アルコールエステル類、高級アルコールエチレン−オキサイド付加体類、アルキルフェノールエチレンオキサイド付加体類、脂肪酸エチレンオキサイド付加体類、アミド類、アミド酸化エチレン付加体類、アミン酸化エチレン付加体類等があり、また両イオン性系ではカルボン酸類（たとえばアルキルアラニン等）、スルホン酸類等が効果的である。
【００４２】
アニオン系では、カルボン酸塩、硫酸誘導体（例えばアルキルスルホン酸塩等）、リン酸誘導体（たとえばホスホン酸、リン酸エステル等）ポリエステル誘導体が良い。
カチオン系では、アミン類（たとえばアルキルアミン、アミドアミン、エステルアミン等）、ビニル窒素誘導体、第４級アンモニウム塩（たとえばアミド基を含むアンモニウム塩、エチレンオキサイドを含むアンモニウム塩等）、アクリル酸エステル誘導体、アクリル酸アミド誘導体、ビニルエーテル誘導体等がある。
界面活性剤の例を以下に示す。
（１）  非イオン界面活性剤（代表的成分ポリオキシエチレングリコール類）
（２）  アニオン界面活性剤（代表的成分ポリオキシエチレングリコール類）
（３）  陽イオン界面活性剤（代表的成分第４級アンモニウム塩）
（４）  両性界面活性剤
前記非イオン界面活性剤の代表例を以下に示す。ポリエチレングリコール脂肪酸エステル、ポリオキシエチレンソルビタン脂肪酸エステル、ポリオキシエチレン脂肪族アルコールエーテル、ポリオキシエチレンアルキルフェニルエーテル、ポリオキシエチレングリセリン脂肪酸エステル、ポリオキシエチレン脂肪族アミン、ソルビタンモノ脂肪酸エステル、脂肪酸ペンタエリスリット、脂肪アルコールのエチレンオキサイド付加物、脂肪酸のエチレンオキサイド付加物、脂肪酸アミノまたは脂肪酸アミドのエチレンオキサイド付加物、アルキルフェノールのエチレンオキサイド付加物、アルキルナフトールのエチレンオキサイド付加物、多価アルコールの部分的脂肪酸エステルのエチレンオキサイド付加物、その他特公昭６３−２６６９７号公報１２０頁記載の各種非イオン帯電防止剤等が挙げられる。
【００４３】
アニオン界面活性剤の代表例を以下に示す。リシノレイン酸硫酸エステルソーダ塩、各種脂肪酸金属塩、リシノレイン酸エステル硫酸エステルソーダ塩、硫酸化オレイン酸エチルアニリン、オレフィンの硫酸エステル塩類、オレイルアルコール硫酸エステルソーダ塩、アルキル硫酸エステル塩、脂肪酸エチルスルフォン酸塩、アルキルスルフォン酸塩、アルキルナフタレンスルフォン酸塩、アルキルベンゼンスルフォン酸塩、コハク酸エステルスルフォン酸塩、リン酸エステル塩等が挙げられる。陽イオン界面活性剤の代表例を以下に示す。第１級アミン塩、第３級アミン塩、第４級アンモニウム塩、ピリジン誘導体等が挙げられる。
【００４４】
本発明に係る包装材料は水蒸気透過率（透湿度）が２０ｇ／ｍ2・２４ｈ（４０℃・９０％ＲＨ）以下、酸素透過率が２０００ｍｌ／ｍ2・２４ｈ・１気圧以下であることが好ましい。透湿度が２０ｇ／ｍ2・２４ｈ（４０℃・９０％ＲＨ）を越えた場合は、印刷版材料の保管する環境によっては、印刷版材料の性能が劣化する場合がある。
【００４５】
本発明に係る包装材料としては、遮光性の機能は有していなく、厚さが４０〜１００μｍが好ましく、単層材料であっても多層材料であっても良い。例えば、一般の包装材料として使用されている高分子フィルム（例えば機能性包装材料の新展開株式会社東レリサーチセンター記載の熱可塑性樹脂フィルム）エチレンテトラフルオロエチル共重合体（ＥＴＦＥ）、高密度ポリエチレン（ＨＤＰＥ）、低密度ポリエチレン（ＬＤＰＥ）、線状低密度ポリエチレン（ＬＬＤＰＥ）、中密度ポリエチレン、２軸延伸ポリプロピレン（０ＰＰ）、ポリスチレン（ＰＳ）、ポリメチルメタクリレート（ＰＭＭＡ）、２軸延伸ナイロン６、ポリエチレンテレフタレート（ＰＥＴ）、ポリカーボネート（ＰＣ）、ポリイミド、ポリエーテルスチレン（ＰＥＳ）、未延伸ポリプロピレン（ＣＰＰ）、延伸ナイロン（ＯＮｙ）、ポリエステル（ＰＥＴ）、ポリビニルアルコール（ＰＶＡ）、延伸ビニロン（ＯＶ）、エチレン−酢酸ビニル共重合体（ＥＶＯＨ）、塩化ビニリデン（ＰＶＤＣ）等が使用できる。線状低密度ポリエチレン（ＬＬＤＰＥ）及びメタロセン触媒を使用して製造した低密度ポリエチレン（ＬＤＰＥ）、線状低密度ポリエチレン（ＬＬＤＰＥ）、また、これらフィルムと高密度ポリエチレン（ＨＤＰＥ）フィルムの混合使用したフィルムを使用しても良い。
【００４６】
又、これら熱可塑性樹脂フィルムは必要に応じて単体でも良いし又は、２種以上のフィルムを積層させて用いることが出来る。例えばＣＰＰ／ＯＰＰ、ＰＥＴ／ＯＰＰ／ＬＤＰＥ、Ｎｙ／ＯＰＰ／ＬＤＰＥ、ＣＰＰ／ＯＰＰ／ＥＶＯＨ、サランＵＢ／ＬＬＤＰＥ（ここでサランＵＢとは旭化成工業株式会社製の塩化ビニリデン／アクリル酸エステル系共重合樹脂を原料とした２軸延伸フィルムを示す。）Ｋ−ＯＰ／ＰＰ、Ｋ−ＰＥＴ／ＬＬＤＰＥ、Ｋ−Ｎｙ／ＥＶＡ（ここでＫは塩化ビニリデン樹脂をコートしたフィルムを示す）等が使用されている。又、必要に応じて異種フィルムと共押し出しで作った多層フィルム、延伸角度を変えて張り合わせて作った多層フィルム等も当然使用出来る。更に必要とする包装材料の物性を得るために使用するフィルムの密度、分子量分布を組み合わせて作る事も当然可能である。
【００４７】
積層させて用いる場合、最内層の熱可塑性樹脂フィルムとしては低密度ポリエチレン（ＬＤＰＥ）、線状低密度ポリエチレン（ＬＬＤＰＥ）及びメタロセン触媒を使用して製造した低密度ポリエチレン（ＬＤＰＥ）、線状低密度ポリエチレン（ＬＬＤＰＥ）、また、これらフィルムと高密度ポリエチレン（ＨＤＰＥ）フィルムの混合使用したフィルムが使用されている。
【００４８】
上記積層フィルムの製造方法としては、一般的に知られている各種の方法が用いられ、例えばウェットラミネート法、ドライラミネート法、ホットメルトラミネート法、押出しラミネート法、熱ラミネート法を利用して作ることが可能である。他に使用材料によっては多層インフレーション方式により作ることが出来る。
【００４９】
積層する際に使用される接着剤としては一般的に知られている接着剤が使用出来る。例えば各種ポリエチレン樹脂、各種ポリプロピレン樹脂等のポリオレフィン系熱可塑性樹脂熱溶解接着剤、エチレン−プロピレン共重合体樹脂、エチレン−酢酸ビニル共重合体樹脂、エチレン−エチルアクリレート共重合体樹脂等のエチレン共重合体樹脂、エチレン−アクリル酸共重合体樹脂、アイオノマー樹脂等の熱可塑性樹脂熱溶融接着剤、その他熱溶融型ゴム系接着剤等がある。エマルジョン、ラテックス状の接着剤であるエマルジョン型接着剤の代表例としては、ポリ酢酸ビニル樹脂、酢酸ビニル−エチレン共重合体樹脂、酢酸ビニルとアクリル酸エステル共重合体樹脂、酢酸ビニルとマレイン酸エステル共重合体樹脂、アクリル酸共重合物、エチレン−アクリル酸共重合物等のエマルジョンがある。ラテックス型接着剤の代表例としては、天然ゴム、スチレンブタジエンゴム（ＳＢＲ）、アクリロニトリルブタジエンゴム（ＮＢＲ）、クロロプレンゴム（ＣＲ）等のゴムラテックスがある。又、ドライラミネート用接着剤としてはイソシアネート系接着剤、ウレタン系接着剤、ポリエステル系接着剤等があり、その他、パラフィンワックス、マイクロクリスタリンワックス、エチレン−酢酸ビニル共重合体樹脂、エチレン−エチルアクリレート共重合体樹脂等をブレンドしたホットメルトラミネート接着剤、感圧接着剤、感熱接着剤等公知の接着剤を用いることもできる。エクストルージョンラミネート用ポリオレフィン系樹脂接着剤はより具体的にいえば、各種ポリエチレン樹脂、ポリプロピレン樹脂、ポリブチレン樹脂などのポリオレフィン樹脂からなる重合物及びエチレン共重合体（ＥＶＡ、ＥＥＡ、等）樹脂の他、Ｌ−ＬＤＰＥ樹脂の如く、エチレンと他のモノマー（α−オレフィン）を共重合させたもの、Ｄｕｐｏｔ社のサーリン、三井ポリケミカル社のハイミラン等のアイオノマー樹脂（イオン共重合体樹脂）及び三井石油化学（株）のアドマー（接着性ポリマー）等がある。その他紫外線硬化型接着剤も最近使われはじめた。特にＬＤＰＥ樹脂とＬ−ＬＤＰＥ樹脂が安価でラミネート適性に優れているので好ましい。又前記記載樹脂を２種以上ブレンドして各樹脂の欠点をカバーした混合樹脂は特に好ましい。例えばＬ−ＬＤＰＥ樹脂とＬＤＰＥ樹脂をブレンドすると延展性が向上し、ネックインが小さくなるのでラミネート速度が向上し、ピンホールが少なくなる。上記接着剤を用いて各層を接着する時、接着強度は３５０ｇ／１５ｍｍ巾以下になる様に積層することが好ましい。
【００５０】
次に本発明に係るフランジ部材に付き説明する。フランジ部材の剥離帯電圧は０±２ｋＶの範囲が好ましい。剥離帯電圧が±２ｋＶを越えた場合、包装体から印刷版材料を取り出す時、包装材料とフランジ部材との接触に伴い発生する剥離帯電により、フランジ部材が帯電し表面にゴミ、ホコリ等の異物が付着しこれらが印刷版材料に転写し故障の原因となる場合がある。本発明に係わるフランジ部材の剥離帯電圧を０±２ｋＶの範囲とするには包装材料に使用した帯電防止剤を使用することで可能である。
【００５１】
使用する材料は特に限定はないが、使用後のリサイクル適性、作り易さ、取り扱い性、環境負荷及び強度を考慮すれば熱可塑性樹脂、パルプと樹脂を混合した材料が好ましい。熱可塑性樹脂としては射出成形又はブロー成形が出来れば特に限定はないが例えばポリエチレン、ポリスチレン、ポリアミド、ポリアセタール、ポリカーボネート、ポリプロピレン等一般の樹脂が使用出来、特開平１１−３２７０８９号に記載されているポリエチレンとポリプロピレンのブロック共重合体でも良い。製造方法もごく一般的な実用プラスチック成形加工便覧（全日本プラスチック成形工業連合会編）に記載されている如き射出成形、ブロー成形方法で製造することが出来る。又、ロール状印刷版材料の巻き芯への挿入性を容易にするために滑剤としてシリコーン樹脂（例えばヘキサケミカル（株）製シリコンＭＣＰ）が０．３〜３質量％の範囲で添加されていることが好ましい。
【００５２】
本発明に係る包装材料には帯電防止剤の他に滑性を向上させるために、滑性向上物質を添加することができる。この滑性向上物質には、滑剤、界面活性剤等がある。市販の代表的滑剤名と製造メーカー名を以下示す。
【００５３】
１）シリコーン系滑剤各種グレードのジメチルポリシロキサン及びその変性物、カルボキシル変性シリコン、αメチルスチレン変性シリコン、αオレフィン変性シリコン、ポリエーテル変性シリコン、フッ素変性シリコン、親水性特殊変性シリコン、オレフィンポリエーテル変性シリコン、エポキシ変性シリコン、アミド変性シリコン、アミノ変性シリコン、アルコール変性シリコン（信越シリコーン、東レシリコーン）等
２）オレイン酸アミド系滑剤アーモスリップＣＰ（ライオン・アクゾ）、ニュートロン（日本精化）、ニュートロンＥ−１８（日本精化）、アマイドＯ（日東化学）、アルフロＥ−１０（日本油脂）、ダイヤミッドＯ−２００（日本化成）、ダイヤミッドＧ−２００（日本化成）等
３）エルカ酸アミド系滑剤アルフロ−Ｐ−１０（日本油脂）等、
４）ステアリン酸アミド系滑剤アルフロ−Ｓ−１０（日本油脂）、ニュートロン２（日本精化）、ダイヤミッド２００（日本化成）等、
５）ビス脂肪酸アミド系滑剤ビスアマイド（日本化成）、ダイヤミッド２００ビス（日本化成）、アーモワックスＥＢＳ（ライオン・アクゾ）等、
６）アルキルアミン系滑剤エレクトロストリッパ−ＴＳ−２（花王石鹸）等、
７）炭化水素系滑剤流動パラフィン、天然パラフィン、マイクロワックス、合成パラフィン、ポリエチレンワックス、ポリプロピレンワックス、塩素化炭化水素、フルオロカルボン等、
８）脂肪酸系滑剤高級脂肪酸（Ｃ１２以上が好ましい）、オキシ脂肪酸等、
９）エステル系滑剤脂肪酸の低級アルコールエステル、脂肪酸の多価アルコールエステル、脂肪酸のポリグリコールエステル、脂肪酸の脂肪アルコールエステル等、
１０）アルコール系滑剤多価アルコール、ポリグリコール、ポリグリセロール等、
１１）金属石けんラウリン酸、ステアリン酸、コハク酸、ステアリル乳酸、安息香酸、ヒドロキシステアリン酸、乳酸、フタル酸、リシノール酸、ナフテン酸、オレイン酸等の高級脂肪酸とＬｉ、Ｋ、Ｎａ、Ｍｇ、Ｃａ、Ｓｒ、Ｂａ、Ｚｎ、Ｃｄ、Ａｌ、Ｓｎ、Ｐｂ等の金属との化合物等が挙げられる。
【００５４】
この他に、本発明に係る包装材料には必要に応じてコンバーテック１９９２．６月号４５〜４８頁、同７月号５９〜６４頁、特開平６−１９０５４号公報に記載されている如き可塑剤、酸化防止剤、紫外線吸収剤、滑剤、等各種添加剤を添加することが可能である。
【００５５】
本発明の包装体に使用する巻き芯の中空部にＲＦタグ（非接触型ＩＣメモリーユニット）を配設してもかまわない。ＲＦタグに入れる情報としては、例えば、製造年月日、ロットＮｏ．、感度、露光条件、現像条件、サイズ、長さ、品種、厚さ、残りの長さ、巻き芯の履歴（製造年月日、ロットＮｏ．リユース回数）等が挙げられる。
【００５６】
ＲＦタグを配設することなにより次の効果が挙げられる。１）ロール状印刷版材料の確認が容易になり、誤使用がなくなり作業効率が上がる。２）露光条件が判るため条件出しによるロスがなくなる。３）露光機の感度設定が自動で出来る様になる。４）残量の管理が容易になるため管理が容易になる。５）巻き芯のリユース回数が判るため無駄な廃棄がなくなり廃棄物の削減を可能にする。
【００５７】
以下に本発明に係る印刷版材料について説明する。本発明の印刷版材料に用いることのできる基材としては、金属箔、紙、プラスチックフィルム、あるいはそれらの複合体である。取り扱い性の点からはプラスチックフィルムが特に好ましい。印刷版作製装置内での安定搬送性と印刷版としての取り扱い易さから基材の厚みとしては８５〜２９５μｍが好ましく、特に好ましくは１５０〜２５０μｍである。
【００５８】
８５μｍ未満の場合は、基材の種類によっては印刷版としての機械強度が不十分となり、耐刷性と寸法精度が劣化する場合がある。２５０μｍを越えた場合は、基材の種類によっては硬くなり、露光時の位置精度が不良となり、良好な印刷品質が得られない場合がある。
【００５９】
プラスチックフィルムとしては、ポリエチレンテレフタレート、ポリエチレンナフタレート、ポリイミド、ポリアミド、ポリカーボネート、ポリスルホン、ポリフェニレンオキサイド、セルロースエステル類を挙げることができる。特に、ポリエチレンテレフタレート、ポリエチレンナフタレート等のポリエステルフィルムが好ましい。
【００６０】
これらプラスチックフィルムの表面は、親水性層との密着性を確保するためにコロナ放電処理、火炎処理、プラズマ処理、紫外線照射処理等が施されていても良い。又、サンドブラスト、ブラシ研磨等により機械的に基材表面を粗面化することもできる。更に親水性官能基を有するラテックス、あるいは水溶性樹脂による下引き層を設けることも好ましい態様である。
【００６１】
本発明に係る印刷版材料の親水性層は、多孔質構造を有する親水性マトリックス構造体を含有する。親水性マトリックスを形成する素材としては、有機親水性ポリマーを架橋あるいは疑似架橋することにより得られる有機親水性マトリックスや、ポリアルコキシシラン、チタネート、ジルコネート又はアルミネートの加水分解、縮合反応からなるゾル−ゲル変換により得られる無機親水性マトリックス層、金属酸化物等が好ましく用いられる。特に金属酸化物微粒子を含むことが好ましく、例えば、コロイダルシリカ、アルミナゾル、チタニアゾル、その他の金属酸化物のゾルが挙げられる。該金属酸化物微粒子の形態としては、球状、針状、羽毛状、その他の何れの形態でも良く、平均粒径としては、３〜１００ｎｍであることが好ましく、平均粒径が異なる数種の金属酸化物微粒子を併用することもできる。又、粒子表面に表面処理がなされていても良い。
【００６２】
上記金属酸化物微粒子は、その造膜性を利用して結合剤としての使用が可能である。有機の結合剤を用いるよりも親水性の低下が少なく、親水性層への使用に適している。上記の中でも特にコロイダルシリカが好ましく使用できる。コロイダルシリカは、比較的低温の乾燥条件であっても造膜性が高いという利点があり、良好な強度を得ることができる。本発明で用いることのできるコロイダルシリカとしては、後述するネックレス状コロイダルシリカ、平均粒径２０ｎｍ以下の微粒子コロイダルシリカを含むことが好ましく、さらに、コロイダルシリカはコロイド溶液としてアルカリ性を呈することが好ましい。
【００６３】
親水性層マトリクス構造の多孔質化材として、粒径が１μｍ未満の多孔質金属酸化物粒子を含有することができる。多孔質金属酸化物粒子としては、以下に記載の多孔質シリカ又は多孔質アルミノシリケート粒子もしくはゼオライト粒子を好ましく用いることができる。多孔質シリカ粒子は、一般に湿式法又は乾式法により製造される。湿式法では、ケイ酸塩水溶液を中和して得られるゲルを乾燥、粉砕するか、もしくは中和して析出した沈降物を粉砕することで得ることができる。乾式法では、四塩化珪素を水素と酸素と共に燃焼し、シリカを析出することで得られる。これらの粒子は製造条件の調整により、多孔性や粒径を制御することが可能である。多孔質シリカ粒子としては、湿式法のゲルから得られるものが特に好ましい。
【００６４】
粒子の多孔性としては、細孔容積で０．５ｍｌ／ｇ以上であることが好ましく、０．８ｍｌ／ｇ以上であることがより好ましく、１．０〜２．５ｍｌ／ｇであることが更に好ましい。細孔容積は、塗膜の保水性と密接に関連しており、細孔容積が大きいほど保水性が良好となって印刷時に汚れにくく、水量ラチチュードも広くなるが、２．５ｍｌ／ｇよりも大きくなると粒子自体が非常に脆くなるため塗膜の耐久性が低下する。逆に、細孔容積が０．５ｍｌ／ｇ未満の場合には、印刷性能が不十分となる場合がある。
【００６５】
ゼオライトは、結晶性のアルミノケイ酸塩であり、細孔径が０．３〜１ｎｍの規則正しい三次元網目構造の空隙を有する多孔質体である。天然及び合成ゼオライトを合わせた一般式は、次のように表される。
【００６６】
（Ｍ１、（Ｍ２）0.5）m（ＡｌmＳｉnＯ2）（ｍ＋ｎ）・ｘＨ2Ｏ
ここで、Ｍ１、Ｍ２は交換性のカチオンであって、Ｍ１はＬｉ+、Ｎａ+、Ｋ+、Ｔｌ+、Ｍｅ4Ｎ+（ＴＭＡ）、Ｅｔ4Ｎ+（ＴＥＡ）、Ｐｒ4Ｎ+（ＴＰＡ）、Ｃ7Ｈ15Ｎ2+、Ｃ8Ｈ16Ｎ+等であり、Ｍ２はＣａ2+、Ｍｇ2+、Ｂａ2+、Ｓｒ2+、Ｃ8Ｈ18Ｎ22+等である。又、ｎ≧ｍであり、ｍ／ｎの値つまりはＡｌ／Ｓｉ比率は１以下となる。Ａｌ／Ｓｉ比率が高いほど交換性カチオンの量が多く含まれるため極性が高く、従って親水性も高い。好ましいＡｌ／Ｓｉ比率は０．４〜１．０であり、更に好ましくは０．８〜１．０である。ｘは整数を表す。
【００６７】
使用するゼオライト粒子としては、Ａｌ／Ｓｉ比率が安定しており、又粒径分布も比較的シャープである合成ゼオライトが好ましく、例えばゼオライトＡ：Ｎａ12（Ａｌ12Ｓｉ12Ｏ48）・２７Ｈ2Ｏ：Ａｌ／Ｓｉ比率１．０、ゼオライトＸ：Ｎａ86（Ａｌ86Ｓｉ106Ｏ384）・２６４Ｈ2Ｏ：Ａｌ／Ｓｉ比率０．８１１、ゼオライトＹ：Ｎａ56（Ａｌ56Ｓｉ136Ｏ384）・２５０Ｈ2Ｏ：Ａｌ／Ｓｉ比率０．４１２等が挙げられる。
【００６８】
Ａｌ／Ｓｉ比率が０．４〜１．０である親水性の高い多孔質粒子を含有することで、親水性層自体の親水性も大きく向上し、印刷時に汚れにくく、水量ラチチュードも広くなる。又、指紋跡の汚れも大きく改善される。Ａｌ／Ｓｉ比率が０．４未満では親水性が不充分であり、上記性能の改善効果が小さくなる。
【００６９】
また、本発明に係る印刷版材料の親水性層マトリクス構造は、層状粘土鉱物粒子を含有することができる。該層状鉱物粒子としては、例えば、カオリナイト、ハロイサイト、タルク、スメクタイト（モンモリロナイト、バイデライト、ヘクトライト、サボナイト等）、バーミキュライト、マイカ（雲母）、クロライトといった粘土鉱物及び、ハイドロタルサイト、層状ポリケイ酸塩（カネマイト、マカタイト、アイアライト、マガディアイト、ケニヤアイト等）等が挙げられる。特に、単位層（ユニットレイヤー）の電荷密度が高いほど極性が高く、親水性も高いと考えられる。好ましい電荷密度としては０．２５以上、更に好ましくは０．６以上である。このような電荷密度を有する層状鉱物としては、スメクタイト（電荷密度０．２５〜０．６：陰電荷）、バーミキュライト（電荷密度０．６〜０．９：陰電荷）等が挙げられる。特に、合成フッ素雲母は粒径等安定した品質のものを入手することができ好ましい。又、合成フッ素雲母の中でも、膨潤性であるものが好ましく、自由膨潤であるものが更に好ましい。
【００７０】
又、上記の層状鉱物のインターカレーション化合物（ピラードクリスタル等）や、イオン交換処理を施したもの、表面処理（シランカップリング処理、有機バインダとの複合化処理等）を施したものも使用することができる。
【００７１】
平板状層状鉱物粒子のサイズとしては、層中に含有されている状態で（膨潤工程、分散剥離工程を経た場合も含めて）、平均粒径（粒子の最大長）が１μｍ未満であり、平均アスペクト比が５０以上であることが好ましい。粒子サイズが上記範囲にある場合、薄層状粒子の特徴である平面方向の連続性及び柔軟性が塗膜に付与され、クラックが入りにくく乾燥状態で強靭な塗膜とすることができる。また、粒子物を多く含有する塗布液においては、層状粘土鉱物の増粘効果によって、粒子物の沈降を抑制することができる。粒子径が上記範囲より大きくなると、塗膜に不均一性が生じて、局所的に強度が弱くなる場合がある。又、アスペクト比が上記範囲以下である場合、添加量に対する平板状の粒子数が少なくなり、増粘性が不充分となり、粒子物の沈降を抑制する効果が低減する。
【００７２】
層状鉱物粒子の含有量としては、層全体の０．１〜３０質量％であることが好ましく、１〜１０質量％であることがより好ましい。特に膨潤性合成フッ素雲母やスメクタイトは少量の添加でも効果が見られるため好ましい。層状鉱物粒子は、塗布液に粉体で添加してもよいが、簡便な調液方法（メディア分散等の分散工程を必要としない）でも良好な分散度を得るために、層状鉱物粒子を単独で水に膨潤させたゲルを調製した後、塗布液に添加することが好ましい。
【００７３】
親水性層マトリクスにはその他の添加素材として、ケイ酸塩水溶液も使用することができる。ケイ酸Ｎａ、ケイ酸Ｋ、ケイ酸Ｌｉといったアルカリ金属ケイ酸塩が好ましく、そのＳｉＯ2／Ｍ2Ｏ比率はケイ酸塩を添加した際の塗布液全体のｐＨが１３を超えない範囲となるように選択することが無機粒子の溶解を防止する上で好ましい。
【００７４】
また、金属アルコキシドを用いた、いわゆるゾル−ゲル法による無機ポリマーもしくは有機−無機ハイブリッドポリマーも使用することができる。ゾル−ゲル法による無機ポリマーもしくは有機−無機ハイブリッドポリマーの形成については、例えば、「ゾル−ゲル法の応用」（作花済夫著／アグネ承風社発行）に記載されているか、又は本書に引用されている文献に記載されている公知の方法を使用することができる。
【００７５】
また、親水性層中に水溶性樹脂を含有してもよい。水溶性樹脂としては、例えば、多糖類、ポリエチレンオキサイド、ポリプロピレンオキサイド、ポリビニルアルコール、ポリエチレングリコール（ＰＥＧ）、ポリビニルエーテル、スチレン−ブタジエン共重合体、メチルメタクリレート−ブタジエン共重合体の共役ジエン系重合体ラテックス、アクリル系重合体ラテックス、ビニル系重合体ラテックス、ポリアクリルアミド、ポリアクリル酸ナトリウム、ポリビニルピロリドン等の樹脂が挙げられるが、本発明に用いられる水溶性樹脂としては、多糖類を用いることが好ましい。
【００７６】
多糖類としては、デンプン類、セルロース類、ポリウロン酸、プルランなどが使用可能であるが、特にメチルセルロース塩、カルボキシメチルセルロース塩、ヒドロキシエチルセルロース塩等のセルロース誘導体が好ましく、カルボキシメチルセルロースのナトリウム塩やアンモニウム塩がより好ましい。これは、親水性層に多糖類を含有させることにより、親水性層の表面形状を好ましい状態形成する効果が得られるためである。
【００７７】
親水性層の表面は、ＰＳ版のアルミ砂目のように０．１〜２０μｍピッチの凹凸構造を有することが好ましく、この凹凸により保水性や画像部の保持性が向上する。このような凹凸構造は、親水性層マトリクスに適切な粒径のフィラーを適切な量含有させて形成することも可能であるが、親水性層の塗布液に前述のアルカリ性コロイダルシリカと前述の水溶性多糖類とを含有させ、親水性層を塗布、乾燥させる際に相分離を生じさせて形成することがより良好な印刷適性を有する構造を得ることができ、好ましい。
【００７８】
凹凸構造の形態（ピッチ及び表面粗さなど）は、アルカリ性コロイダルシリカの種類及び添加量、水溶性多糖類の種類及び添加量、その他添加材の種類及び添加量、塗布液の固形分濃度、ウエット膜厚、乾燥条件等で適宜コントロールすることが可能である。
【００７９】
用いることのできる無機粒子としては、例えば、シリカ、アルミナ、チタニア、ジルコニアなど、公知の金属酸化物粒子を用いることができるが、塗布液中での沈降を抑制するために、多孔質な金属酸化物粒子を用いることが好ましい。多孔質な金属酸化物粒子としては、前述の多孔質シリカ粒子や多孔質アルミノシリケート粒子を好ましく用いることができる。
【００８０】
また、無機素材で被覆された粒子としては、例えば、ポリメチルメタアクリレートやポリスチレンといった有機粒子を芯材とし、芯材粒子よりも粒径の小さな無機粒子で被覆した粒子が挙げられる。無機粒子の粒径としては、芯材粒子の１／１０〜１／１００程度であることが好ましい。また、無機粒子としては、同様にシリカ、アルミナ、チタニア、ジルコニアなど、公知の金属酸化物粒子を用いることができる。被覆方法としては、種々の公知の方法を用いることができるが、ハイブリダイザのような空気中で芯材粒子と被覆材粒子とを高速に衝突させて芯材粒子表面に被覆材粒子を食い込ませて固定、被覆する乾式の被覆方法を好ましく用いることができる。
【００８１】
また、有機粒子の芯材を金属メッキした粒子も用いることができる。このような粒子としては、例えば、樹脂粒子に金メッキを施した積水化学工業社製の「ミクロパールＡＵ」等が挙げられる。
【００８２】
粒径は、１〜１０μｍが好ましく、１．５〜８μｍがより好ましく、２μｍ〜６μｍがさらに好ましい。粒径が１０μｍを超えると、画像形成の解像度の低下や、ブランケット汚れの劣化が生じる懸念がある。本発明では、粒径が１μｍ以上の粒子の添加量としては、表面形態パラメータを満足するように適宜調整されるが、親水性層全体の１〜５０質量％であることが好ましく、５〜４０質量％であることがより好ましい。親水性層全体としては、有機樹脂やカーボンブラック等の炭素を含有する素材の含有比率が低いことが親水性を向上させるために好ましく、これらの素材の合計が９質量％未満であることが好ましく、５質量％未満であることがより好ましい。
【００８３】
基材と親水層の間に設ける中間親水性層に用いる素材としては、親水性層と同様の素材を用いることができる。ただし、中間親水性層は多孔質であることの利点が少なく、また、より無孔質である方が塗膜強度の観点から好ましい。親水性マトリクス構造を形成する多孔質化材の含有量は、親水性層よりも少ないことが好ましく、含有しないことがより好ましい。
【００８４】
中間親水性層で用いる粒径が１μｍ以上の粒子の添加量としては、表面形態パラメータを満足するように適宜調整されるが、中間親水性層全体の１〜５０質量％であることが好ましく、５〜４０質量％であることがより好ましい。
【００８５】
中間親水性層全体としても親水性層と同様に、有機樹脂やカーボンブラック等の炭素を含有する素材の含有比率が低いことが親水性を向上させるために好ましく、これらの素材の合計が９質量％未満であることが好ましく、５質量％未満であることがより好ましい。親水性層、中間親水性層及びその他に設けられる層には、光熱変換素材を含有することができる。光熱変換素材としては、赤外吸収色素、無機・有機顔料、金属、金属酸化物を用いることが好好ましく、具体的には下記のような素材を挙げることができる。
【００８６】
赤外吸収色素としては、シアニン系色素、クロコニウム系色素、ポリメチン系色素、アズレニウム系色素、スクワリウム系色素、チオピリリウム系色素、ナフトキノン系色素、アントラキノン系色素などの有機化合物、フタロシアニン系、ナフタロシアニン系、アゾ系、チオアミド系、ジチオール系、インドアニリン系の有機金属錯体などが挙げられる。具体的には、特開昭６３−１３９１９１号、特開昭６４−３３５４７号、特開平１−１６０６８３号、特開平１−２８０７５０号、特開平１−２９３３４２号、特開平２−２０７４号、特開平３−２６５９３号、特開平３−３０９９１号、特開平３−３４８９１号、特開平３−３６０９３号、特開平３−３６０９４号、特開平３−３６０９５号、特開平３−４２２８１号、特開平３−９７５８９号、特開平３−１０３４７６号等に記載の化合物が挙げられる。これらは一種又は二種以上を組み合わせて用いることができる。
【００８７】
顔料としては、カーボン、グラファイト、金属、金属酸化物等が挙げられる。カーボンとしては、特にファーネスブラックやアセチレンブラックの使用が好ましい。粒度（ｄ５０）は１００ｎｍ以下であることが好ましく、５０ｎｍ以下であることが更に好ましい。
【００８８】
グラファイトとしては、粒径が０．５μｍ以下、好ましくは１００ｎｍ以下、更に好ましくは５０ｎｍ以下の微粒子を使用することができる。
【００８９】
金属としては、粒径が０．５μｍ以下、好ましくは１００ｎｍ以下、更に好ましくは５０ｎｍ以下の微粒子であれば何れの金属であっても使用することができる。形状としては球状、片状、針状等何れの形状でも良い。特にコロイド状金属微粒子（Ａｇ、Ａｕ等）が好ましい。
【００９０】
金属酸化物としては、可視光域で黒色を呈している素材、または素材自体が導電性を有するか、半導体であるような素材を使用することができる。前者としては、黒色酸化鉄（Ｆｅ3Ｏ4）や、前述の二種以上の金属を含有する黒色複合金属酸化物が挙げられる。後者とては、例えば、ＳｂをドープしたＳｎＯ2（ＡＴＯ）、Ｓｎを添加したＩｎ2Ｏ3（ＩＴＯ）、ＴｉＯ2、ＴｉＯ2を還元したＴｉＯ（酸化窒化チタン、一般的にはチタンブラック）などが挙げられる。又、これらの金属酸化物で芯材（ＢａＳＯ4、ＴｉＯ2、９Ａｌ2Ｏ3・２Ｂ2Ｏ、Ｋ2Ｏ・ｎＴｉＯ2等）を被覆したもの、逆に金属酸化物粒子の表面を親水性化合物で被覆したものも使用することができる。これらの粒径は、０．５μｍ以下、好ましくは１００ｎｍ以下、更に好ましくは５０ｎｍ以下である。
【００９１】
これらの光熱変換素材のうち、金属酸化物である黒色酸化鉄（Ｆｅ3Ｏ4）、二種以上の金属を含有する黒色複合金属酸化物がより好ましい素材として挙げられる。複合酸化物の具体例を挙げれば、Ａｌ、Ｔｉ、Ｃｒ、Ｍｎ、Ｆｅ、Ｃｏ、Ｎｉ、Ｃｕ、Ｚｎ、Ｓｂ、Ｂａから選ばれる二種以上の金属からなる複合金属酸化物である。これらは、特開平８−２７３９３号公報、特開平９−２５１２６号公報、特開平９−２３７５７０号公報、特開平９−２４１５２９号公報、特開平１０−２３１４４１号公報等に開示されている方法により製造することができる。
【００９２】
複合金属酸化物としては、特にＣｕ−Ｃｒ−Ｍｎ系またはＣｕ−Ｆｅ−Ｍｎ系の複合金属酸化物であることが好ましい。Ｃｕ−Ｃｒ−Ｍｎ系の場合には、６価クロムの溶出を低減させるために、特開平８−２７３９３号公報に開示されている処理を施すことが好ましい。これらの複合金属酸化物は添加量に対する着色、つまり、光熱変換効率が良好である。これらの金属酸化物光熱変換材は、平均一次粒子径が１μｍ以下であることが好ましく、平均一次粒子径が０．０１〜０．５μｍの範囲にあることがより好ましい。平均一次粒子径が１μｍ以下とすることで、添加量に対する光熱変換能がより良好となり、平均一次粒子径が０．０１〜０．５μｍの範囲とすることで添加量に対する光熱変換能がより良好となる。ただし、添加量に対する光熱変換能は、粒子の分散度にも大きく影響を受け、分散が良好であるほど良好となる。したがって、これらの金属酸化物光熱変換材は、層の塗布液に添加する前に、別途公知の方法により分散して、分散液（ペースト）としておくことが好ましい。平均一次粒子径が０．０１未満となると分散が困難となるため好ましくない。分散には適宜分散剤を使用することができる。分散剤の添加量は金属酸化物粒子に対して０．０１〜５質量％が好ましく、０．１〜２質量％がより好ましい。
【００９３】
これらの金属酸化物の添加量としては、親水性層や下層に対して０．１〜６０質量％であり、３〜６０質量％が好ましく、３〜４５質量％がより好ましい。光熱変換材の添加量は親水性層と中間親水性層で異なっていてもよい。
【００９４】
本発明に係る印刷版材料の画像形成層には、熱溶融性及びまたは熱融着性微粒子を含有する以下のような素材を含有させることができる。熱溶融性微粒子とは、熱可塑性素材の中でも特に溶融した際の粘度が低く、一般的にワックスとして分類される素材で形成された微粒子である。物性としては、軟化点４０℃以上１２０℃以下、融点６０℃以上１００℃以下であることが好ましく、軟化点４０℃以上１００℃以下、融点６０℃以上１２０℃以下であることが更に好ましい。融点が６０℃未満では保存性が問題であり、融点が３００℃よりも高い場合はインク着肉感度が低下する。
【００９５】
使用可能な素材としては、例えば、パラフィンワックス、ポリオレフィン、ポリエチレンワックス、マイクロクリスタリンワックス、カルナウバワックス、キャンデリラワックス、モンタンワックス、脂肪酸系ワックス等が挙げられる。これらは分子量８００から１００００程度のものであり、また乳化しやすくするためにこれらのワックスを酸化し、水酸基、エステル基、カルボキシル基、アルデヒド基、ペルオキシド基などの極性基を導入することもできる。更には、軟化点を下げて作業性を向上させるためにこれらのワックスに、例えば、ステアロアミド、リノレンアミド、ラウリルアミド、ミリステルアミド、硬化牛脂肪酸アミド、パルミトアミド、オレイン酸アミド、米糖脂肪酸アミド、ヤシ脂肪酸アミド又はこれらの脂肪酸アミドのメチロール化物、メチレンビスステラロアミド、エチレンビスステラロアミドなどを添加することも可能である。又、クマロン−インデン樹脂、ロジン変性フェノール樹脂、テルペン変性フェノール樹脂、キシレン樹脂、ケトン樹脂、アクリル樹脂、アイオノマー、これらの樹脂の共重合体も使用することができる。
【００９６】
これらの中でも、ポリエチレンワックス、マイクロクリスタリンワックス、カルナウバワックス、脂肪酸エステル、脂肪酸の何れかを含有することが好ましい。これらの素材は融点が比較的低く、溶融粘度も低いため、高感度の画像形成を行うことができる。又、これらの素材は潤滑性を有するため、印刷版材料の表面に剪断力が加えられた際のダメージが低減し、擦りキズ等による印刷汚れ耐性が向上する。
【００９７】
又、熱溶融性微粒子は水に分散可能であることが好ましく、その平均粒径は０．０１〜１０μｍであることが好ましく、より好ましくは０．１〜３μｍである。平均粒径が０．０１μｍよりも小さい場合、熱溶融性微粒子を含有する層の塗布液を後述する多孔質な親水性層上に塗布した際に、熱溶融性微粒子が親水性層の細孔中に入り込んだり、親水性層表面の微細な凹凸の隙間に入り込んだりしやすくなり、機上現像が不十分になって、地汚れの懸念が生じる。熱溶融性微粒子の平均粒径が１０μｍよりも大きい場合には、解像度が低下する。
【００９８】
また、熱溶融性微粒子は内部と表層との組成が連続的に変化していたり、もしくは異なる素材で被覆されていてもよい。被覆方法は、公知のマイクロカプセル形成方法、ゾルゲル法等が使用できる。
【００９９】
構成層中での熱溶融性微粒子の含有量としては、層全体の１〜９０質量％が好ましく、５〜８０質量％がさらに好ましい。熱融着性微粒子としては、熱可塑性疎水性高分子重合体微粒子が挙げられ、該熱可塑性疎水性高分子重合体粒子の軟化温度に特定の上限はないが、温度は高分子重合体微粒子の分解温度より低いことが好ましい。また、高分子重合体の質量平均分子量（Ｍｗ）は１０，０００〜１，０００，０００の範囲であることが好ましい。
【０１００】
高分子重合体微粒子を構成する高分子重合体の具体例としては、例えば、ポリプロピレン、ポリブタジエン、ポリイソプレン、エチレン−ブタジエン共重合体等のジエン（共）重合体類、スチレン−ブタジエン共重合体、メチルメタクリレート−ブタジエン共重合体、アクリロニトリル−ブタジエン共重合体等の合成ゴム類、ポリメチルメタクリレート、メチルメタクリレート−（２−エチルヘキシルアクリレート）共重合体、メチルメタクリレート−メタクリル酸共重合体、メチルアクリレート−（Ｎ−メチロールアクリルアミド）共重合体、ポリアクリロニトリル等の（メタ）アクリル酸エステル、（メタ）アクリル酸（共）重合体、ポリ酢酸ビニル、酢酸ビニル−プロピオン酸ビニル共重合体、酢酸ビニル−エチレン共重合体等のビニルエステル（共）重合体、酢酸ビニル−（２−エチルヘキシルアクリレート）共重合体、ポリ塩化ビニル、ポリ塩化ビニリデン、ポリスチレン等及びそれらの共重合体が挙げられる。これらのうち、（メタ）アクリル酸エステル、（メタ）アクリル酸（共）重合体、ビニルエステル（共）重合体、ポリスチレン、合成ゴム類が好ましく用いられる。
【０１０１】
高分子重合体微粒子は、乳化重合法、懸濁重合法、溶液重合法、気相重合法等、公知の何れの方法で重合された高分子重合体からなるものでもよい。溶液重合法又は気相重合法で重合された高分子重合体を微粒子化する方法としては、高分子重合体の有機溶媒に溶解液を不活性ガス中に噴霧、乾燥して微粒子化する方法、高分子重合体を水に非混和性の有機溶媒に溶解し、この溶液を水又は水性媒体に分散、有機溶媒を留去して微粒子化する方法等が挙げられる。又、熱溶融性微粒子、熱融着性微粒子は、何れの方法においても、必要に応じ重合あるいは微粒子化の際に分散剤、安定剤として、例えば、ラウリル硫酸ナトリウム、ドデシルベンゼンスルホン酸ナトリウム、ポリエチレングリコール等の界面活性剤やポリビニルアルコール等の水溶性樹脂を用いてもよい。また、トリエチルアミン、トリエタノールアミン等を含有させても良い。
【０１０２】
又、熱可塑性微粒子は水に分散可能であることが好ましく、その平均粒径は０．０１〜１０μｍであることが好ましく、より好ましくは０．１〜３μｍである。平均粒径が０．０１μｍよりも小さい場合、熱溶融性微粒子を含有する層の塗布液を後述する多孔質な親水性層上に塗布した際に、熱溶融性微粒子が親水性層の細孔中に入り込んだり、親水性層表面の微細な凹凸の隙間に入り込んだりしやすくなり、機上現像が不十分になって、地汚れの懸念が生じる。熱溶融性微粒子の平均粒径が１０μｍよりも大きい場合には、解像度が低下する。
【０１０３】
又、熱可塑性微粒子は内部と表層との組成が連続的に変化、もしくは異なる素材で被覆されていてもよい。被覆方法は公知のマイクロカプセル形成方法、ゾルゲル法等が使用できる。
【０１０４】
構成層中の熱可塑性微粒子の含有量としては、層全体の１〜９０質量％が好ましく、５〜８０質量％がさらに好ましい。熱溶融性及びまたは熱融着性微粒子を含有する画像形成層には、さらに水溶性素材を含有することができる。水溶性素材を含有することにより、印刷機上で湿し水やインクを用いて未露光部の画像形成層を除去する際に、その除去性を向上させることができる。
【０１０５】
水溶性素材としては、親水性層に含有可能な素材として挙げた水溶性樹脂を用いることもできるが、本発明の画像形成層としては、糖類を用いることが好ましく、特にオリゴ糖を用いることが好ましい。
【０１０６】
オリゴ糖の中でもトレハロースは、比較的純度の高い状態のものが工業的に安価に入手可能可能であり、水への溶解度が高いにもかかわらず、吸湿性は非常に低く、機上現像性及び保存性共に非常に良好である。
【０１０７】
又、オリゴ糖水和物を熱溶融させて水和水を除去した後に凝固させると（凝固後短時間のうちは）無水物の結晶となるが、トレハロースは水和物よりも無水物の融点が１００℃以上も高いことが特徴的である。これは赤外線露光で熱溶融し、再凝固した直後は露光済部は高融点で溶融しにくい状態となることを意味し、バンディング等の露光時の画像欠陥を起こしにくくする効果がある。本発明の目的を達成するには、オリゴ糖の中でも特にトレハロースが好ましい。構成層中のオリゴ糖の含有量としては、層全体の１〜９０質量％が好ましく、１０〜８０質量％がさらに好ましい。
【０１０８】
印刷版材料の裏面には、所望の平滑度と静摩擦係数を得るためにバックコート層が形成されていてもよい。バックコート層には、バインダー成分とマット材の他、表面滑性や導電性を付与する化合物を添加することが好ましい。バインダーとしては、ゼラチン、ポリビニルアルコール、メチルセルロース、ニトロセルロース、アセチルセルロース、芳香族ポリアミド樹脂、シリコーン樹脂、エポキシ樹脂、アルキド樹脂、フェノール樹脂、メラミン樹脂、弗素樹脂、ポリイミド樹脂、ウレタン樹脂、アクリル樹脂、ウレタン変性シリコーン樹脂、ポリエチレン樹脂、ポリプロピレン樹脂、テフロン（登録商標）樹脂、ポリビニルブチラール樹脂、塩化ビニル系樹脂、ポリビニルアセテート、ポリカーボネート、有機硼素化合物、芳香族エステル類、弗化ポリウレタン、ポリエーテルスルホン、ポリエステル樹脂、ポリアミド樹脂、ポリスチレン樹脂、あるいはこれらのモノマーを主成分とする共重合体などの汎用ポリマーを使用することができる。
【０１０９】
バインダーとして架橋可能なバインダーを用いることは、マット材の粉落ち防止やバックコートの耐傷性の向上に効果がある。又、保存時のブロッキングにも効果が大きい。この架橋手段は、用いる架橋剤の特性に応じて、熱、活性光線、圧力の何れか一つ又は組合せなどを特に限定することなく採用することができる。場合によっては、基材への接着性を付与するため、基材のバックコート層を設ける側に任意の易接着層を設けてもよい。
【０１１０】
バックコート層に好ましく添加されるマット材としては、有機又は無機の微粒子が使用できる。有機微粒子としては、シリコーン樹脂、フッ素樹脂、アクリル樹脂、メタクリル樹脂、メラミン樹脂等の樹脂よりなる有機微粒子等が挙げられ、中でも、シリコーン樹脂、アクリル樹脂、メタクリル樹脂が好ましい。ポリメチルメタクリレート（ＰＭＭＡ）、ポリスチレン樹脂、ポリエチレン樹脂、ポリプロピレン樹脂、その他のラジカル重合系ポリマーの微粒子、ポリエステル、ポリカーボネートなど縮合ポリマーの微粒子なども挙げられる。無機微粒子としては、酸化珪素、炭酸カルシウム、二酸化チタン、酸化アルミニウム、酸化亜鉛、硫酸バリウム、硫酸亜鉛等の無機微粒子が挙げられ、中でも、二酸化チタン、炭酸カルシウム、酸化珪素が好ましい。
【０１１１】
無機微粒子の平均粒径としては０．５〜１０μｍが好ましく、０．８〜５μｍがより好ましい。平均粒径が０．５μｍ未満であると、バックコート層に十分な粗面化を施すことができずに均一な密着を得るために長時間の減圧が必要になる。１０μｍを超えると、バックコート層の粗面化が粗すぎてスムースター値が大きくなり、固定部材との安定した密着性が確保できなくなる。
【０１１２】
プラスチックフィルム基材には、バックコート層は０．５〜３ｇ／ｍ2程度の付量で設けることが好ましい。０．５ｇ／ｍ2未満では塗布性が不安定で、マット材の粉落ち等の問題が生じ易い。又、３ｇ／ｍ2を大きく超えて塗布されると好適なマット材の粒径が非常に大きくなり、保存時にバックコート層による受像面へのエンボス化が生じ、記録画像の抜けやムラが生じ易くなる。尚、マット剤を添加しない場合のバックコート層の付き量は０．０１〜１．０ｇ／ｍ2が好ましい。
【０１１３】
前記微粒子の含有量としては、バックコート層の全固形分質量に対し、０．５〜８０質量％が好ましく、１〜２０質量％がより好ましい。含有量が０．５質量％未満であると、バックコート層表面に十分な粗面化を施すことができないことがあり、８０質量％を超えるとバックコート層の粗面化が粗すぎてスムースター値が大きくなり、画質が低下することがある。
【０１１４】
バックコート層には、表面滑性を調整する目的で、各種界面活性剤、シリコンオイル、フッ素系樹脂、ワックス類等を添加することも好ましい。
【０１１５】
印刷版材料が搬送路内で摩擦帯電による搬送異常や、帯電に起因する異物の付着を防止するために帯電防止剤を添加することもできる。帯電防止剤としては、カチオン系界面活性剤、アニオン系界面活性剤、ノニオン系界面活性剤、高分子帯電防止剤、導電性微粒子等が使用できる。中でも、カーボンブラック、グラファイト、酸化スズ、酸化亜鉛、酸化チタン等の金属酸化物の微粒子、有機半導体等の導電性微粒子が好ましく用いられる。特にカーボンブラック、グラファイト、特に金属酸化物の微粒子を用いることは、温度等の環境の影響によらず安定した帯電防止能が得られるため好ましい。
【０１１６】
上記金属酸化物微粒子の材料としては、ＳｉＯ2、ＺｎＯ、ＴｉＯ2、ＳｎＯ2、Ａｌ2Ｏ3、Ｉｎ2Ｏ3、ＭｇＯ、ＢａＯ、ＭｏＯ3、Ｖ2Ｏ5及びこれらの複合酸化物、及び／又はこれらの金属酸化物に更に異種原子を含む金属酸化物を挙げることができる。これらは単独で用いても、混合して用いてもよい。これらのうち好ましい金属酸化物としては、ＳｉＯ2、ＺｎＯ、ＳｎＯ2、Ａｌ2Ｏ3、ＴｉＯ2、Ｉｎ2Ｏ3、ＭｇＯである。異種原子を少量含む例としては、ＺｎＯに対してＡｌ或いはＩｎ、ＳｎＯ2に対してＳｂ、Ｎｂ或いはハロゲン元素、Ｉｎ2Ｏ3に対してＳｎなどの異種原子を３０モル％以下、好ましくは１０モル％以下の量をドープしたものを挙げることができる。
【０１１７】
金属酸化物微粒子は、バックコート層中に１０〜９０質量％の範囲で含まれていることが好ましい。金属酸化物微粒子の粒子径は、平均粒子径が０．００１〜０．５μｍの範囲が好ましい。ここでいう平均粒子径とは、金属酸化物微粒子の一次粒子径だけでなく高次構造の粒子径も含んだ値である。
【０１１８】
印刷版材料は、相対湿度８０％以下における表面比抵抗が１０８〜１０１２Ω／ｍ2となる、層又は基材を有することがより好ましい。使用出来る帯電防止剤としては、相対湿度８０％以下における層の表面比抵抗が１０８〜１０１２Ω／ｍ2となるように各種界面活性剤、導電剤の中から適宜使用することが出来る。とりわけ、層中にカーボンブラック、カーボングラファイト、及び金属酸化物の微粒子の少なくとも１種を含有することにより、表面比抵抗が１０8〜１０12Ω／ｍ2となるよう設計することが好ましい。
【０１１９】
画像形成時にレーザー露光を行う場合、フォーカスがずれないようにするためには、プラスチックフィルム基材を固定するのに公知の方法と組み合わせて減圧密着を行うことが好ましい。ブロッキングの防止や良好な減圧密着性の付与の目的で、裏面が粗面化された基材或いはバックコート層にマット剤を添加した場合の表面粗さ（Ｒｚ）は０．０４〜５．００μｍの範囲が好ましい。
【０１２０】
印刷版材料裏面のスムースター値は０．０６ＭＰ以下であることが好ましく、より好ましくは０．０００３ＭＰ〜０．０６ＭＰの範囲である。０．０００３ＭＰ以下の場合は固定部材への均一密着性が悪くなったり安定密着に必要な時間が増大したりする。０．０６ＭＰより大きい場合には固定部材上への固定が不十分になり安定した画像露光ができない。
【０１２１】
印刷版材料裏面と固定部材面との静摩擦係数は０．２〜０．６であることが好ましい。０．２以下の場合でも０．６以上であっても固定部材上での固定位置精度が低下し好ましくない。
【０１２２】
以下に図２に示される本発明の包装体を使用した画像形成方法の一例を挙げる。画像形成は次の手順により行われる。１）包装体が収納されている外箱を開封し包装体を取り出す。２）包装体の包装材料を固定している固定部材を剥がし、包装材料を引き出す。３）露光装置の専用のカートリッジの引き出し口から包装材料が出た状態で収納する。４）包装材料を更に巻き出すことで印刷版材料の先端がカートリッジの引き出し口から出た状態となる。このとき、包装材料及びフランジ部材には帯電防止剤が添加され剥離帯電圧が０±２ｋＶの範囲と抑えられているためゴミの付着がなく安心して使用が出来る状態となっている。又、包装材料が袋状でないため印刷版材料の取り出しも簡単で、倒れる危険もないため安心して作業を行うことが可能となっている。５）露光装置にカートリッジを装填して露光が行われる。
【０１２３】
本発明に係る印刷版材料における画像形成は、熱により行うことができるが、特に赤外線レーザーによる露光によって画像形成を行うことが好ましい。露光は、赤外及び／または近赤外領域で発光する、すなわち７００〜１０００ｎｍの波長範囲で発光するレーザーを使用した走査露光が好ましい。レーザーとしてはガスレーザーを用いてもよいが、近赤外領域で発光する半導体レーザーを使用することが特に好ましい。走査露光に好適な装置としては、半導体レーザーを用いてコンピュータからの画像信号に応じて印刷版材料表面に画像を形成可能な装置であればどのような方式の装置であってもよい。
【０１２４】
一般的には、
（１）平板状保持機構に保持された印刷版材料に一本もしくは複数本のレーザービームを用いて２次元的な走査を行って印刷版材料全面を露光する方式、
（２）固定された円筒状の保持機構の内側に、円筒面に沿って保持された印刷版材料に、円筒内部から一本もしくは複数本のレーザービームを用いて円筒の周方向（主走査方向）に走査しつつ、周方向に直角な方向（副走査方向）に移動させて印刷版材料全面を露光する方式、
（３）回転体としての軸を中心に回転する円筒状ドラム表面に保持された印刷版材料に、円筒外部から一本もしくは複数本のレーザービームを用いてドラムの回転によって周方向（主走査方向）に走査しつつ、周方向に直角な方向（副走査方向）に移動させて印刷版材料全面を露光する方式等があげられる。
【０１２５】
以下、実施例を挙げて本発明を具体的に説明するが、本発明はこれらに限定されるのもではない。
【実施例】
【０１２６】
（ポリエチレンテレフタレート基材の作製）
テレフタル酸とエチレングリコールを用い、常法に従いＩＶ（固有粘度）＝０．６６（フェノール／テトラクロルエタン＝６／４（質量比）中２５℃で測定）のポリエチレンテレフタレート（ＰＥＴ）を得た。これをペレット化した後１３０℃で４時間乾燥し、３００℃で溶融後Ｔ型ダイから押し出し、未延伸フィルムを作製した。これを所定の温度で２軸延伸し、厚さ１７５±３μｍのＰＥＴ基材を作製した。
【０１２７】
（下引き済み基材の作製）
上記で得られた基材の両面に、８Ｗ／ｍ2・分のコロナ放電処理を施し、次いで、一方の面に下記下引き塗布液ａを乾燥膜厚０．８μｍになるように塗設後にコロナ放電処理（８Ｗ／ｍ2・分）を行いながら下引き塗布液ｂを乾燥膜厚０．１μｍになるように塗布し、各々１８０℃、４分間乾燥させた（下引き面Ａ）。また反対側の面に下記下引き塗布液ｃ−１、ｃ−２またはｃ−３を乾燥膜厚０．８μｍになるように塗設後にコロナ放電処理（８Ｗ／ｍ2・分）を行いながら下引き塗布液ｄ−１、ｄ−２またはｄ−３を乾燥膜厚１．０μｍになるように塗布し、それぞれ１８０℃、４分間乾燥させた（下引き面Ｂ）。
【０１２８】
《下引き塗布液ａ》
スチレン／グリシジルメタクリレート／ブチルアクリレート＝６０／３９／１の３元系共重合ラテックス（Ｔｇ＝７５℃）              ６．３％（固形分基準）
スチレン／グリシジルメタクリレート／ブチルアクリレート＝２０／４０／４０の３元系共重合ラテックス                                          １．６％
アニオン系界面活性剤Ｓ−１                                  ０．１％
水                                                        ９２．０％
《下引き塗布液ｂ》
ゼラチン                                                        １％
アニオン系界面活性剤Ｓ−１                                ０．０５％
硬膜剤Ｈ−１                                              ０．０２％
マット剤（シリカ，平均粒径３．５μｍ）                    ０．０２％
防黴剤Ｆ−１                                              ０．０１％
水                                                        ９８．９％
【０１２９】
【化１】
2005343127.tif 000003
【０１３０】
《下引き塗布液ｃ−１》
スチレン／グリシジルメタクリレート／ブチルアクリレート＝２０／４０／４０の３元系共重合ラテックス                        ０．４％（固形分基準）
スチレン／グリシジルメタクリレート／ブチルアクリレート／アセトアセトキシエチルメタクリレート＝３９／４０／２０／１の４元系共重合ラテックス
７．６％
アニオン系界面活性剤Ｓ−１                                  ０．１％
水                                                        ９１．９％
《下引き塗布液ｄ−１》
成分ｄ−１１／成分ｄ−１２／成分ｄ−１３＝６６／３１／１の導電性組成物
６．４％
硬膜剤Ｈ−２                                                ０．７％
アニオン系界面活性剤Ｓ−１                                ０．０７％
マット剤（シリカ，平均粒径３．５μｍ）                    ０．０３％
水                                                        ９３．４％
成分ｄ−１１：スチレンスルホン酸ナトリウム／マレイン酸＝５０／５０の共重合体からなるアニオン性高分子化合物
成分ｄ−１２：スチレン／グリシジルメタクリレート／ブチルアクリレート＝４０／４０／２０からなる３成分系共重合ラテックス
成分ｄ−１３：スチレン／イソプレンスルホン酸ナトリウム＝８０／２０からなる高分子活性剤
【０１３１】
【化２】
2005343127.tif 000004
【０１３２】
《下引き塗布液ｃ−２》
ジュリマーＥＴ−４１０（日本純薬（株）製）：Ｔｇ＝５２℃      ２１％
ＳｎＯ2／Ｓｂ（９／１質量比、平均粒子径０．２５μｍ）         ６７％
マット剤（ポリメチルメタクリレート、平均粒子径５μｍ）          ４％
デナコールＥＸ−６１４Ｂ（ナガセ化成工業（株）製）              ７％
《下引き塗布液ｄ−２》
ＰＶｄＣポリマーラテックス：コア部９０質量％、シェル部１０質量％
（コアシェルタイプのラテックス）
コア部：塩化ビニリデン／メチルアクリレート／メチルメタクリレート／アクリロニトリル／アクリル酸＝９３／３／３／０．９／０．１（質量％）
シェル部：塩化ビニリデン／メチルアクリレート／メチルメタクリレート／アクリロニトリル／アクリル酸＝８８／３／３／３／３（質量％）
（質量平均分子量３８０００）                            ３０００質量部
２，４−ジクロロ−６−ヒドロキシ−ｓ−トリアジン            ２３質量部
マット剤（ポリスチレン、平均粒径２．４μｍ）              １．５質量部
《下引き塗布液ｃ−３》
スチレン／グリシジルメタクリレート／ブチルアクリレート＝６０／３９／１の３元系共重合ラテックス（Ｔｇ＝７５℃）              ６．２％（固形分基準）
スチレン／グリシジルメタクリレート／ブチルアクリレート＝２０／４０／４０の３元系共重合ラテックス                                          １．７％
アニオン系界面活性剤Ｓ−１                                  ０．１％
水                                                        ９２．０％
《下引き塗布液ｄ−３》
ゼラチン                                                      １％
アニオン系界面活性剤Ｓ−１                              ０．０５％
防黴剤Ｆ−１                                            ０．０１％
水                                                      ９８．９％
（印刷版材料の作製）
上記下引き済み基材の下引き面Ａ上に、表１に示す親水性層１用塗布液（調製方法は下記に示す）、表２に示す親水性層２用塗布液（調製方法は下記に示す）、および表３に示す画像形成層用塗布液を用いて下引き済み基材の各々のＡ面上にワイヤーバーを用いて塗布した。塗布の順番は、先ず、基材上に親水性層１、親水性層２の順番でワイヤーバーを用いてそれぞれ乾燥付量が２．５ｇ／ｍ2、０．６ｇ／ｍ2になるように塗布し、１２０℃で３分間乾燥したのちに６０℃で２４時間の加熱処理を施した。その後、表３に示す画像形成層用塗布液を、ワイヤーバーを用いて乾燥付量が０．６ｇ／ｍ2になるように塗布して５０℃で３分間乾燥したのちに、４０℃で７２時間のシーズニング処理を施し作製した。総厚は１８０μｍ、スティフネスは１００ｇであった。
【０１３３】
尚、総厚は株式会社  東京精密製  ミニコム  Ｅ−Ｍ４３ＲＤで測定した値である。スティフネスは、測定器としてスティフネステスターＵＴ−１００−２３０（株）東洋精機製作所製を使用し、サンプルサイズを１０ｃｍ×８ｃｍ（有効面積８ｃｍ×８ｃｍ）とし、たわみ角を１０度、押し込み量を２ｍｍとして測定した値である。
【０１３４】
《親水性層１用塗布液の調製》
表１に記載の各素材を、ホモジナイザを用いて十分に攪拌混合した後、表１に記載の組成で混合、濾過して親水性層１用塗布液を調製した。尚、表中の各素材の混合の割合示す数値は質量部を表す。
【０１３５】
【表１】
2005343127.tif 000005
【０１３６】
《親水性層２用塗布液の調製》
表２に記載の各素材を、ホモジナイザを用いて十分に攪拌混合した後、表２に記載の組成で混合、濾過して親水性層２用塗布液を調製した。尚、表中の各素材の混合の割合示す数値は質量部を表す。
【０１３７】
【表２】
2005343127.tif 000006
【０１３８】
《画像形成層用塗布液の調製》
表３に記載の各素材を、ホモジナイザを用いて十分に攪拌混合した後、表３に記載の組成で混合、濾過して画像形成層用塗布液を調製した。尚、表中の各素材の混合の割合示す数値は質量部を表す。
【０１３９】
【表３】
2005343127.tif 000007
【０１４０】
【化３】
2005343127.tif 000008
【０１４１】
（ロール状印刷版材料の作製）
作製した印刷版材料を、７４５ｍｍ幅で３２ｍの長さに切断して内径７．２ｃｍ、肉厚２５ｍｍのボール紙製の中空円筒状の巻き芯に巻設しロール状印刷版材料を作製した。
【０１４２】
（包装材料の準備）
防塵・防水性包装材料として、剥離帯電圧を表４に示すように変化した厚さ８０μｍ、ＬＤＰＥとＨＤＰＥとを混合したフィルムを作製し１−１〜１−８とした。尚、剥離帯電圧の変化は帯電防止剤の添加量により行い、フィルムを成形するときに練り込み添加した。帯電防止剤としては東京インキ（株）ＰＥＸ  ＡＳＥ−４５を使用した。水蒸気透過率は８ｇ／ｍ2・２４ｈ（４０℃・９０％ＲＨ）であった。水蒸気透過率（透湿度）はＪＩＳ−Ｚ−０２０８に準じて測定した値を示す。
【０１４３】
【表４】
2005343127.tif 000009
【０１４４】
（包装体の作製）
作製したロール状印刷版材料の両側にフランジ部材を取り付けた後、準備した各包装材料１−１〜１−８を使用して、図２に示す様に周面とフランジ部材の側面とを被覆し、包装体を作製し試料１０１〜１０７とした。
【０１４５】
（評価）
各試料１０１〜１０７を、ダンボールで出来た収納箱に収納し、湿度８０％ＲＨの条件で、３０日間保存した後、各試料１０１〜１０８を既存の銀塩フィルム用イメージセッター（大日本スクリーン製造（株）ＤＴＲ−６１２０）に装填し、露光装置内で基準長さ６２０ｍｍに連続１０枚自動断裁した。断裁した枚葉の印刷版材料を半導体レーザーヘッドを搭載した露光機（コニカ株式会社製ＥＶ−Ｌａｓｅｒｐｒｏｏｆｅｒ  II）を用いて画像露光を行った。画像露光は、露光ドラムに枚葉の印刷版材料を巻付け減圧密着によりドラム表面に固定し、波長８０８ｎｍ、スポット径約１８μｍのレーザービームを用い、露光エネルギーを印刷版材料面上で３００ｍＪ／ｃｍ2になるように設定し、２４００ｄｐｉ（ｄｐｉとは、２．５４ｃｍ当たりのドット数を表す）、１７５線で画像露光を行い、印刷版試料を作製しゴミの付着による欠陥箇所の個数を１０倍のルーペを使用し目して観察した結果を表５に示す。尚、露光で使用した露光ドラムは直径２７０ｍｍ、幅８５０ｍｍであり、露光条件は、ドラムを１分間に４３０回転させ、印刷版面上でのレーザーパワーを２７０ｍＷとした。
【０１４６】
【表５】
2005343127.tif 000010
【０１４７】
本発明の効果が確認された。
【図面の簡単な説明】
【０１４８】
【図１】包装体の一例の概略分解斜視図である。
【図２】包装体の他の一例の概略分解斜視図である。
【符号の説明】
【０１４９】
１ａ、１ｂ  包装体
２  印刷版材料
３、７  巻き芯
４ａ、４ｂ  支持部材
５、９  包装材料
８ａ、８ｂ  フランジ部材
【図１】
2005343127.tif 000011
【図２】
2005343127.tif 000012